(57)【要約】【課題】誘電体フィルムの表面に金属電極を形成したフィルムコンデンサにおいて、耐電流特性や絶縁性等の電気的特性に優れたフィルムコンデンサを提供する。【解決手段】誘電体フィルム１ａ、１ｂの表面に金属電極２ａ、２ｂが形成された金属化フィルム５ａ、５ｂを捲芯Ｌ周りに捲回して形成されたフィルムコンデンサ１０であって、金属化フィルム５ａ、５ｂの捲芯方向端部５ａａ、５ｂａには、捲回方向へ向かって捲芯Ｌ方向で蛇行する凸部６ａ、６ｂが設けられている。【選択図】図１
2015053331.tif 000002
【特許請求の範囲】
【請求項１】
誘電体フィルムの表面に金属電極が形成された金属化フィルムを捲芯周りに捲回して形成されたフィルムコンデンサであって、
前記金属化フィルムの捲芯方向端部には、捲回方向へ向かって捲芯方向で蛇行する凸部が設けられているフィルムコンデンサ。
【請求項２】
前記凸部は、捲回方向へ向かってジグザグ状に形成されている、請求項１に記載のフィルムコンデンサ。
【請求項３】
捲回方向に対する前記凸部の形成方向の傾斜角が３０度から４５度までの範囲内である、請求項２に記載のフィルムコンデンサ。
【請求項４】
前記凸部は、前記金属化フィルムの厚さ方向外側へ向かって該金属化フィルムの一部を突出させて形成されている、請求項１に記載のフィルムコンデンサ。
【請求項５】
前記凸部の前記金属化フィルムの厚さ方向での高さが、前記金属化フィルムの厚さ以上である、請求項１に記載のフィルムコンデンサ。
【発明の詳細な説明】
【技術分野】
【０００１】
本発明はフィルムコンデンサに関し、特に誘電体フィルムの表面に金属電極が形成された金属化フィルムを捲芯周りに捲回して形成されたフィルムコンデンサに関するものである。
【背景技術】
【０００２】
従来から、誘電体フィルムの表面にアルミニウム等の金属を蒸着した金属化フィルムを用いた金属化フィルムコンデンサ（金属蒸着電極型コンデンサやメタライズドフィルムコンデンサ（metalized film capacitor）ともいう）は、耐電圧が高く、優れた温度特性や周波数特性を有することから、家電産業や自動車産業等の様々な産業分野で使用されている。
【０００３】
たとえば自動車産業においては、環境負荷影響等の少ない車両としてハイブリッド自動車や電気自動車が注目されており、その一層の小型化、軽量化、高性能化を目指した開発が自動車メーカー各社、自動車関連メーカー各社で日々進められており、たとえば自動車用インバータ回路等で使用される金属化フィルムコンデンサにおいても、その小型化、軽量化への要請が高まっている。
【０００４】
金属化フィルムコンデンサの小型化、軽量化の方策としては、たとえば誘電体フィルムや金属電極の薄膜化を挙げることができる。しかしながら、誘電体フィルムや金属電極を薄くすると金属化フィルムの強度が低下し、図６に示すように、金属化フィルムＦの電極引出し端部Ｅがその厚さ方向へ倒れ易くなる。例えば、外部電極Ｃを形成する際に隣接する金属化フィルムＦの電極引出し端部Ｅが近接するように倒れると、その電極引出し端部Ｅの間に形成される隙間が減少し、外部電極Ｃ（たとえばメタリコン電極）を構成する溶融金属がその隙間に侵入し難くなり、金属化フィルムＦと外部電極Ｃの接合強度が低下してその電気的特性が低下するといった問題が生じ得る。また、例えば隣接する金属化フィルムＦの電極引出し端部Ｅが離間するように倒れると、その電極引出し端部Ｅの間に形成される隙間が増大し、外部電極Ｃを構成する溶融金属がその隙間に侵入し易くなり、隙間に侵入した溶融金属によってフィルムコンデンサがショートしてその電気的特性が低下するといった問題が生じ得る。
【０００５】
このような問題に対し、特許文献１には、金属化フィルムコンデンサの電極引出し端面部に凹凸を設ける技術が開示されている。
【先行技術文献】
【特許文献】
【０００６】
【特許文献１】特開２００７−２８１３３３号公報
【発明の概要】
【発明が解決しようとする課題】
【０００７】
特許文献１に開示されている金属化フィルムコンデンサによれば、電極引出し端面部に凹凸を設けることにより、電極引出し端面部とメタリコン電極との機械的接続強度を向上させ、電極引出し端面部とメタリコン電極との接着強度を高めることができる。
【０００８】
しかしながら、特許文献１に開示されている金属化フィルムコンデンサにおいては、電極引出し端面部に設けられた凹凸が金属化フィルムの厚さ方向へ波打つように形成されており、金属化フィルムの電極引出し端面部の厚さ方向への倒れを十分に抑制することができず、当該コンデンサの電気的特性が低下するといった問題が残存し得る。
【０００９】
本発明は上記する課題に鑑みてなされたものであり、誘電体フィルムの表面に金属電極を形成したフィルムコンデンサにおいて、耐電流特性や絶縁性等の電気的特性に優れたフィルムコンデンサを提供することを目的とする。
【課題を解決するための手段】
【００１０】
前記目的を達成すべく、本発明によるフィルムコンデンサは、誘電体フィルムの表面に金属電極が形成された金属化フィルムを捲芯周りに捲回して形成されたフィルムコンデンサであって、前記金属化フィルムの捲芯方向端部には、捲回方向へ向かって捲芯方向で蛇行する凸部が設けられているものである。
【００１１】
ここで、本発明のフィルムコンデンサを構成する誘電体フィルムの形成素材としては、たとえば、紙、ポリエチレンテレフタレート、ポリエチレンナフタレート、ポリプロピレン、ポリフェニレンサルファイド、ポリフッ化ビニリデン、ポリエーテルイミド、ポリイミド、ポリイミドアミドなどを挙げることができる。
【００１２】
また、金属電極は、上記誘電体フィルムの表面に金属箔を配置したり、誘電体フィルムの表面に蒸着金属を蒸着させて形成することができ、その金属箔や蒸着金属の形成素材としては、たとえば、アルミニウム（Al）、亜鉛（Zn）、スズ（Sn）、銅（Cu）、鉄（Fe）、ニッケル（Ni）、クロム（Cr）などの金属、あるいはこれらの合金などを挙げることができる。また、蒸着金属は、例えば真空蒸着法、スパッタ法、レーザーブレイション法などの真空成膜法により形成することができる。
【００１３】
また、金属化フィルムを捲回するための捲芯は、所定の断面形状を有する軸状の芯部材であってもよいし、空芯であってもよい。
【００１４】
上記するフィルムコンデンサによれば、金属化フィルムの捲芯方向端部に、捲回方向へ向かって捲芯方向で蛇行する凸部が設けられていることにより、金属化フィルムを捲芯周りに捲回した際に、金属化フィルムの捲芯方向端部の厚さ方向での強度を確保することができ、金属化フィルムの捲芯方向端部の厚さ方向への倒れによる変形を抑制することができる。そのため、金属化フィルムの捲芯方向端部の間に形成される隙間の変化を抑制することができ、当該コンデンサの耐電流特性や絶縁性等の電気的特性を維持することができる。また、金属化フィルムの捲芯方向端部に設けられた凸部により、外部電極を構成する溶融金属が、金属化フィルムの捲芯方向端部の間に形成される隙間のうち当該凸部の内側へ侵入することを規制することができ、当該コンデンサの絶縁性等の電気的特性をより高めることができる。
【００１５】
ここで、前記凸部は、金属化フィルムの厚さ方向で視た際に、例えば、捲回方向へ向かう曲線から形成されるサインカーブ等の三角波形状や、捲回方向へ向かう複数の直線が連続的に繋がるジグザグ状等に形成することができるが、例えば、前記凸部が捲回方向へ向かってジグザグ状に形成されている場合には、比較的簡便にフィルムコンデンサを構成する金属化フィルムを製造することができる。
【００１６】
また、上記するフィルムコンデンサの好ましい形態は、捲回方向に対する前記凸部の形成方向の傾斜角が３０度から４５度までの範囲内であるものである。ここで、前記凸部の形成方向とは、例えば凸部の捲芯方向の中心点を連続的に結んだ方向であり、凸部が捲芯方向でその中心に対して略対称な形状を有している場合には前記凸部の頂部を連続的に結んだ方向である。
【００１７】
上記する形態のフィルムコンデンサによれば、凸部が捲回方向に対して３０度から４５度までの範囲内で傾斜して形成されることにより、隣接する金属化フィルムの捲芯方向端部に形成される凸部同士が重畳することを抑制することができ、当該コンデンサの耐電流特性や絶縁性等の電気的特性を効果的に高めることができる。
【００１８】
また、前記凸部は、例えば前記金属化フィルムの厚さ方向外側や厚さ方向内側へ向かって該金属化フィルムを変形させて形成することができ、例えば、前記凸部が前記金属化フィルムの厚さ方向外側へ向かって該金属化フィルムの一部を突出させて形成されている場合には、金属化フィルムを捲芯周りに捲回した際の前記凸部の変形を確実に抑止することができる。
【００１９】
また、上記するフィルムコンデンサの好ましい形態は、前記凸部の前記金属化フィルムの厚さ方向での高さが、前記金属化フィルムの厚さ以上であるものである。
【００２０】
上記する形態のフィルムコンデンサによれば、前記凸部の金属化フィルムの厚さ方向での高さが金属化フィルムの厚さ以上であることにより、金属化フィルムの捲芯方向端部の間に形成される隙間の変化を確実に抑制することができ、当該コンデンサの耐電流特性や絶縁性等の電気的特性をより確実に維持することができる。また、金属化フィルムの捲芯方向端部に設けられた凸部によって、外部電極を構成する溶融金属が金属化フィルムの捲芯方向端部の間に形成される隙間の内部に存在する金属化フィルムへ侵入して付着することを確実に抑制することができ、当該コンデンサの電気的特性を確実に維持することができる。
【発明の効果】
【００２１】
以上の説明から理解できるように、本発明のフィルムコンデンサによれば、金属化フィルムを捲芯周りで捲回した際に、金属化フィルムの捲芯方向端部の厚さ方向での強度を確保することができ、金属化フィルムの捲芯方向端部の厚さ方向への倒れによる変形を抑制して、金属化フィルムの捲芯方向端部の間に形成される隙間の変化を抑制できると共に、金属化フィルムの捲芯方向端部の間に形成される隙間への溶融金属の侵入量を規制することができるため、当該コンデンサの耐電流特性や絶縁性等の電気的特性を格段に向上させることができる。
【図面の簡単な説明】
【００２２】
【図１】本発明のフィルムコンデンサの基本構成を示した基本構成図であり、金属化フィルムの一部を展開した状態を示した斜視図である。
【図２】図１で示す金属化フィルムを展開した状態を示した平面図である。
【図３】図２のＡ−Ａ矢視断面図である。
【図４】図１で示すフィルムコンデンサの電極引出し端部近傍を拡大して示した縦断面図である。
【図５】検査用試験体によるフィルムコンデンサの、凸部の厚さ方向での高さと抵抗値と捲回方向に対する凸部の形成方向の傾斜角の関係を示した図である。
【図６】従来のフィルムコンデンサの電極引出し端部近傍を拡大して示した縦断面図である。
【発明を実施するための形態】
【００２３】
以下、図面を参照して本発明の実施の形態を説明する。なお、以下では、金属電極が、誘電体フィルムの表面に蒸着金属を蒸着させて形成される形態について説明するが、例えば誘電体フィルムの表面に金属箔を配置して金属電極を形成してもよい。また、以下では、金属電極が、誘電体フィルムの片面に形成される形態について説明するが、誘電体フィルムの両面に金属電極を形成してもよい。さらに、以下では、金属化フィルムが、断面略円形状に捲回される形態について説明するが、例えば金属化フィルムを断面略矩形状等に捲回してもよい。
【００２４】
図１は、本発明のフィルムコンデンサの基本構成を示した基本構成図であり、フィルムコンデンサを構成する金属化フィルムの一部を展開した状態を示した斜視図である。
【００２５】
図示するフィルムコンデンサ１０は、主に、二枚の金属化フィルム５ａ、５ｂを捲芯Ｌ周りに捲回して形成された捲回体５と、該捲回体５の捲芯Ｌ方向の両端部に形成された外部電極９ａ、９ｂと、を備えている。なお、捲芯Ｌは、例えば円柱状や円筒状等の芯部材から構成してもよいし、芯部材を使用しない空芯であってもよい。
【００２６】
各金属化フィルム５ａ、５ｂは、厚さが数μm〜数十μm程度の誘電体フィルム１ａ、１ｂと、該誘電体フィルム１ａ、１ｂの表面に膜状に形成された内部電極を構成する金属電極２ａ、２ｂと、を有している。この金属電極２ａ、２ｂは、例えば真空蒸着法、スパッタ法、レーザーブレイション法等の真空成膜法により、誘電体フィルム１ａ、１ｂの表面に蒸着金属を蒸着させて形成される。
【００２７】
ここで、誘電体フィルム１ａ、１ｂの形成素材としては、たとえば、紙、ポリエチレンテレフタレート、ポリエチレンナフタレート、ポリプロピレン、ポリフェニレンサルファイド、ポリフッ化ビニリデン、ポリエーテルイミド、ポリイミド、ポリイミドアミドなどを挙げることができる。また、金属電極２ａ、２ｂの形成素材としては、たとえば、アルミニウム（Al）、亜鉛（Zn）、スズ（Sn）、銅（Cu）、鉄（Fe）、ニッケル（Ni）、クロム（Cr）などの金属、あるいはこれらの合金などを挙げることができる。
【００２８】
また、各金属化フィルム５ａ、５ｂは、捲芯Ｌ方向の端部に位置して外部電極９ａ、９ｂと接続される電極引出し端部（捲芯Ｌ方向端部）５ａａ、５ｂａと、捲芯Ｌ方向の中央部に位置して捲回時に金属化フィルム５ａ、５ｂ同士が重ね合わされる重畳部５ａｂ、５ｂｂとから構成されている。各金属化フィルム５ａ、５ｂの重畳部５ａｂ、５ｂｂ同士を重ね合わせて捲芯Ｌ周りで捲回することにより、金属化フィルム５ａ、５ｂの重畳部５ａｂ、５ｂｂ同士が交互に積層されると共に、捲芯Ｌ方向の両端部に位置する金属化フィルム５ａの電極引出し端部５ａａ同士および金属化フィルム５ｂの電極引出し端部５ｂａ同士が離間して配される捲回体５が形成される（図４参照）。
【００２９】
ここで、各金属化フィルム５ａ、５ｂの電極引出し端部５ａａ、５ｂａには、捲回方向（図中、Ｒ方向）へ向かって捲芯Ｌ方向で蛇行する凸部６ａ、６ｂ、言い換えれば捲芯Ｌ方向での位置が捲回方向（図中、Ｒ方向）へ向かって連続的に変化する凸部６ａ、６ｂが設けられている。より具体的には、各金属化フィルム５ａ、５ｂの電極引出し端部５ａａ、５ｂａには、図２で示すように、長尺状の金属化フィルム５ａ、５ｂを展開して平面視で視た際に、捲回方向（Ｒ方向）へ向かってジグザグ状に形成された凸部６ａ、６ｂが形成されている。また、凸部６ａ、６ｂは、図３で示すように、金属化フィルム５ａ、５ｂの電極引出し端部５ａａ、５ｂａの一部を当該金属化フィルム５ａ、５ｂの厚さ方向（Ｄ方向）外側へ向かって突出させて形成されている。
【００３０】
ここで、捲回方向（Ｒ方向）に対する凸部６ａ、６ｂの形成方向（Ｘ方向）の傾斜角θや凸部６ａ、６ｂの捲芯Ｌ方向の振幅Ｓ、凸部６ａ、６ｂのピッチ長（周期性を有する凸部の一周期分の捲回方向（Ｒ方向）の長さ）Ｐ（図２参照）、凸部６ａ、６ｂの捲芯Ｌ方向の幅Ｗ、凸部６ａ、６ｂの金属化フィルム５ａ、５ｂの厚さ方向（Ｄ方向）での高さＨ（図３参照）、凸部の断面形状等は適宜に設定することができる。一方で、特に、捲回方向（Ｒ方向）に対する凸部６ａ、６ｂの形成方向（Ｘ方向）の傾斜角θが３０度から４５度までの範囲内である場合には、捲回時に隣接して配置される金属化フィルム５ａの電極引出し端部５ａａの凸部６ａ同士および金属化フィルム５ｂの電極引出し端部５ｂａの凸部６ｂ同士が重畳することを効果的に抑制し得ることが本発明者等により確認されている。なお、凸部６ａ、６ｂの形成方向とは、凸部６ａ、６ｂの捲芯Ｌ方向の中心点を連続的に結んだ方向であり、例えば凸部６ａ、６ｂが断面略二等辺三角形状や断面略半円形状等といった捲芯Ｌ方向でその中心に対して略対称な形状を有している場合には、その凸部６ａ、６ｂの頂部を連続的に結んだ方向である。また、凸部６ａ、６ｂは、断面略二等辺三角形状や断面略半円形状等の他、断面が適宜の三角形状、台形形状、多角形状、適宜の曲線からなる形状等を選択することができる。
【００３１】
なお、凸部６ａ、６ｂは、例えば凸部に対応する金型を回転させながら金属化フィルム５ａ、５ｂをプレス成形することで、各金属化フィルム５ａ、５ｂの電極引出し端部５ａａ、５ｂａに形成することができる。
【００３２】
各外部電極（メタリコン電極ともいう）９ａ、９ｂは、上記したように二枚の金属化フィルム５ａ、５ｂを捲芯Ｌ周りに捲回して捲回体５を形成した後、その捲回体５の端部（電極引出し端部５ａａ、５ｂａ）に亜鉛等の溶融金属を溶射し、その溶融金属が電極引出し端部５ａａ、５ｂａの表面に固着されて形成される。その際、外部電極９ａ、９ｂを構成する溶融金属は、図４で示すように、金属化フィルム５ａの電極引出し端部５ａａ同士および金属化フィルム５ｂの電極引出し端部５ｂａ同士の間に形成される隙間Ｇ（金属化フィルム５ａ、５ｂの厚さに相当する）に侵入するが、金属化フィルム５ａ、５ｂの電極引出し端部５ａａ、５ｂａに形成された凸部６ａ、６ｂによって、金属化フィルム５ａの電極引出し端部５ａａ同士および金属化フィルム５ｂの電極引出し端部５ｂａ同士の間に形成される隙間Ｇのうち当該凸部６ａ、６ｂの内側への溶融金属の侵入が抑制されることとなる。特に、凸部６ａ、６ｂの金属化フィルム５ａ、５ｂの厚さ方向での高さＨ（図３参照）が、金属化フィルム５ｂ、５ａの厚さ、すなわち金属化フィルム５ａの電極引出し端部５ａａ同士および金属化フィルム５ｂの電極引出し端部５ｂａ同士の間に形成される隙間Ｇの高さ以上である場合には、当該凸部６ａ、６ｂによって当該凸部６ａ、６ｂの内側への溶融金属の侵入が確実に抑止されることとなる。
【００３３】
このように、本実施の形態のフィルムコンデンサ１０では、各金属化フィルム５ａ、５ｂの電極引出し端部５ａａ、５ｂａに、捲回方向（図中、Ｒ方向）へ向かって捲芯Ｌ方向で蛇行する凸部６ａ、６ｂ、言い換えれば捲芯Ｌ方向での位置が捲回方向へ向かって連続的に変化する凸部６ａ、６ｂが形成されることにより、各金属化フィルム５ａ、５ｂを捲芯Ｌ周りに捲回した際に、金属化フィルム５ａ、５ｂの電極引出し端部（捲芯Ｌ方向端部）５ａａ、５ｂａの厚さ方向での強度を確保することができ、金属化フィルム５ａ、５ｂの電極引出し端部５ａａ、５ｂａの厚さ方向への倒れによる変形を抑制することができる。そのため、捲回体５の両端部の金属化フィルム５ａ、５ｂの電極引出し端部５ａａ、５ｂａの間に形成される隙間Ｇ（図４参照）（金属化フィルム５ａ、５ｂの厚さに相当する）の変化を抑制することができ、例えば金属化フィルム５ａ、５ｂの電極引出し端部５ａａ、５ｂａと外部電極９ａ、９ｂの接触面積を確保してその接合強度を保持したり、金属化フィルム５ａ、５ｂの電極引出し端部５ａａ、５ｂａの間に形成される隙間Ｇに侵入する溶融金属の侵入量を略一定に維持することができ、当該コンデンサ１０の耐電流特性や絶縁性等の電気的特性を高めることができる。
【００３４】
また、金属化フィルム５ａ、５ｂの電極引出し端部５ａａ、５ｂａに形成された凸部６ａ、６ｂによって、金属化フィルム５ａ、５ｂの電極引出し端部５ａａ、５ｂａの間に形成される隙間Ｇのうち当該凸部６ａ、６ｂの内側へ外部電極９ａ、９ｂを構成する溶融金属が侵入することが規制されるため、金属化フィルム５ａと外部電極９ｂおよび金属化フィルム５ｂと外部電極９ａの絶縁性を高めることができる。
【００３５】
［検査用試験体によるフィルムコンデンサの抵抗値を測定した実験とその結果］
本発明者等は、凸部の厚さ方向での高さＨと捲回方向に対する凸部の形成方向の傾斜角θとが異なる複数の検査用試験体を作製し、それぞれの検査用試験体に対して抵抗値（等価直列抵抗、ESR：Equivalent Series Resistance）測定を実施した。
【００３６】
＜検査用試験体のフィルムコンデンサの作製方法＞
本発明者等は、ポリエチレンテレフタレートからなる誘電体フィルムの表面にアルミニウムを蒸着して金属電極を形成して金属化フィルムを作製し、その金属化フィルムの端部（電極引出し端部）に、捲回方向へ向かってジグザグ状を呈する凸部（断面が略二等辺三角形状）を形成した。次いで、二枚の金属化フィルムの電極引出し端部が捲芯方向で反対側に配されるように且つ二枚の金属化フィルムの中央部（重畳部）が重ね合わされるように、二枚の金属化フィルムを捲芯方向での位置をずらした姿勢で捲芯周りに捲回して断面略円形状の捲回体を形成した。その際、金属化フィルムの電極引出し端部に形成された凸部が金属化フィルムの厚さ方向外側へ向かって突出するように、二枚の金属化フィルムを捲芯周りに捲回した。そして、その捲回体の両端部に亜鉛からなる溶融金属を溶射し、その溶融金属を電極引出し端部の表面に固着させて外部電極を形成してフィルムコンデンサを作製した。ここで、各金属化フィルムの厚さは4μm、各金属化フィルムの電極引出し端部の捲芯方向の幅（金属化フィルムのずらし幅ともいう）は1mmであった。
【００３７】
＜検査用試験体によるフィルムコンデンサの抵抗値の測定結果＞
図５は、検査用試験体によるフィルムコンデンサの、凸部の厚さ方向での高さと抵抗値（等価直列抵抗）と捲回方向に対する凸部の形成方向の傾斜角の関係を示したものである。
【００３８】
図５で示すように、傾斜角が30度から60度の範囲内では、凸部の高さが高くなるにしたがって抵抗値が次第に減少し、凸部の高さが20μmから30μmの付近で抵抗値が増加し始めることが確認された。これは、凸部の高さが低いと、金属化フィルムの電極引出し端部の強度が不十分となり、当該金属化フィルムの電極引出し端部が倒れて電極引出し端部の間に形成される隙間に外部電極を構成する溶融金属が十分に侵入しないためであると考えられる。また、凸部の高さが高すぎると、当該凸部によって金属化フィルムの電極引出し端部の強度が逆に低下してしまい、当該金属化フィルムの電極引出し端部が倒れて電極引出し端部の間に形成される隙間に外部電極を構成する溶融金属が十分に侵入しないためであると考えられる。
【００３９】
また、凸部の高さが10μmから50μmの範囲内では、傾斜角が30度や45度である場合の方が傾斜角が0度や60度である場合と比較して抵抗値が減少することが確認された。これは、傾斜角が小さいと、凸部による金属化フィルムの電極引出し端部の強度の増加が小さかったり、金属化フィルムを捲芯周りで捲回した際に隣接する電極引出し端部の凸部同士が重畳して電極引出し端部の間に形成される隙間に外部電極を構成する溶融金属が侵入し難くなったためであると考えられる。また、傾斜角が大きすぎると、金属化フィルムを捲芯周りで捲回した際に隣接する電極引出し端部の凸部同士が重畳して電極引出し端部の間に形成される隙間に外部電極を構成する溶融金属が侵入し難くなったためであると考えられる。
【００４０】
この実験結果より、金属化フィルムの捲芯方向端部に捲回方向へ向かって捲芯方向で蛇行する凸部を設けることにより、金属化フィルムの厚さ方向への倒れによる変形を抑制してフィルムコンデンサの電気的特性を高められることが実証された。特に、捲回方向に対する凸部の形成方向の傾斜角θが30度から45度までの範囲内である場合や凸部の厚さ方向での高さＨが10μmから35μmの範囲内である場合には、例えば抵抗値が0.05Ω以下となり、当該フィルムコンデンサの抵抗値等の電気的特性をより効果的に高められることが実証された。
【００４１】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４２】
１ａ、１ｂ…誘電体フィルム、２ａ、２ｂ…金属電極、５…捲回体、５ａ、５ｂ…金属化フィルム、５ａａ、５ｂａ…電極引出し端部（捲芯Ｌ方向端部）、５ａｂ、５ｂｂ…重畳部、６ａ、６ｂ…凸部、９ａ、９ｂ…外部電極、１０…フィルムコンデンサ、Ｄ…金属化フィルムの厚さ方向、Ｇ…隙間、Ｈ…凸部の金属化フィルムの厚さ方向での高さ、Ｌ…捲芯、Ｒ…捲回方向、Ｘ…凸部の形成方向、θ…傾斜角
【図１】
2015053331.tif 000003
【図２】
2015053331.tif 000004
【図３】
2015053331.tif 000005
【図４】
2015053331.tif 000006
【図５】
2015053331.tif 000007
【図６】
2015053331.tif 000008